下記組成酸化物ベースの重量で示すから成る、1.60~1.64の屈折率をもち、かつ56~64のアッベ数をもつ鉛及びフッ素無含有光学ガラス:P2O526~35B2O310~15Al2O35.5~10BaO25~37SrO0~6CaO8~15ZnO3~10Bi2O30~8Na2O0~2K2O0~2WO30~10La2O30~2Nb2O50~1TiO20~<1アルカリ土類金属酸化物総計≧40アルカリ金属総計0~2一般的清澄剤0~0.5下記組成酸化物ベースの重量で示すから成ることを特徴とする請求項1項記載のガラス:P2O526~35B2O310~15Al2O35.5~10BaO27~35SrO0~6CaO8~14ZnO3~10Bi2O30~8Na2O0~2K2O0~2アルカリ土類金属酸化物総計≧40アルカリ金属総計0~2一般的清澄剤0~0.5下記組成酸化物ベースの重量で示すから成ることを特徴とする請求項1項または2項記載のガラス:P2O527~34B2O311~14Al2O35.5~9BaO28~34SrO0~6CaO9~13ZnO4~9Bi2O30~7Na2O0~2K2O0~2アルカリ土類金属酸化物総計≧41アルカリ金属総計0~2一般的清澄剤0~0.5下記組成酸化物ベースの重量で示すから成ることを特徴とする請求項1~3のいずれか1項記載のガラス:P2O528~33B2O311.5~13Al2O35.5~8BaO29~33SrO0~5CaO10~12ZnO5~8Bi2O30~6Na2O0~2K2O0~2アルカリ土類金属酸化物総計≧41アルカリ金属総計0~1.5一般的清澄剤0~0.5清澄剤として下記成分重量で示すの少なくとも1種を含むことを特徴とする請求項1~4のいずれか1項に記載のガラス:Sb2O30~0.5及びまたはAs2O30~0.5及びまたはSnO0~0.5及びまたはSO42-0~0.5SiO2、Li2O及びまたはCdOを含まないことを特徴とする請求項1~5のいずれか1項記載のガラス。請求項1~6のいずれか1項に記載されたガラスの撮像、投影、遠距離通信、光通信技術、携帯駆動及びレーザ技術分野への利用。請求項1~6のいずれか1項に記載されたガラスの光学素子への利用。請求項1~6のいずれか1項に記載されたガラスから成る光学素子。請求項1~6のいずれか1項に記載されたガラスを精密プレス加工する工程が含まれることを特徴とする光学素子の製造方法。上述した種々問題点は、特に環境保護的観点から望ましい有利な光学特性vd/ndをもち、同時にPbO、Tl2O、TeO2、CdO、ThOを用いず、さらに好ましくはSiO2及びLiO2も必要とせずに低ガラス転移温度が得られる光学ガラスを提供する本発明によって解決される。本発明によるガラスは精密プレス加工技術を用いて加工でき、また撮像、投影、遠距離通信、光通信工学、携帯駆動、レーザテクノロジー等の用途分野に適していなければならず、さらに1.60~1.64の屈折率nd、56~64のアッベ数vd、そして好ましくは590°C以下のガラス転移温度をもつものでなければならない。さらに、本発明ガラスは溶融及び加工が容易であると共に連続加工装置によって加工可能であるように十分な結晶化安定性を与えるものでなければならない。特に好ましいガラスは107.6~1013dPasの粘度をもつショートガラスである。ショートガラスは、一般的に102~1013dPasの粘度範囲内において極めて急勾配な粘度曲線をもつガラスを意味する。本発明に従ったガラスの場合、用語ショートとは107.6~1013dPasの粘度範囲に対して用いられている。上記の問題は特許請求の範囲に記載された本発明の実施態様の提供によって解決される。特に、1.60~1.64の範囲内の屈折率nd及び56~64の範囲内のアッベ数vdをもち、鉛、フッ素、そして好ましくはSiO2及び/またはLi2Oを含有しない、下記組成酸化物ベースの重量で表示から成る光学ガラスが提供される。P2O526-35B2O310-15Al2O35.5-10BaO25-37SrO0-6CaO8-15ZnO3-10Bi2O30-8Na2O0-2K2O0-2WO30-10La2O30-2Nb2O50-1TiO20-<1アルカリ土類金属酸化物総計≧40アルカリ金属総計0-2通常の清澄剤0-0.5アルカリ土類金属の総計は40重量以上であり、さらに好ましくは41重量以上である。好ましくは、アルカリ金属酸化物の総計は0~2重量の範囲内である。また、好ましくはガラスには上記されていない成分、特にCdや鉛等の環境的に許容できない成分は含まれない。さらに、ガラスには好ましくは例えばトリウム等の放射性成分は含まれない。本発明に従ったガラス及び当該技術分野において公知の類似のガラス種は、アッベ数や屈折率等に関して共通の光学的位置付けにある。しかしながら、これらのガラスは溶融性や加工性の良否、環境許容性等において区別される。これらのガラスは、精密ゴブ等の近最終形状加工だけでなく、正確な最終形状をもつ光学部品を製造するための精密プレス加工にも適している。これに関して、本発明において粘度温度分布及び加工温度は、好ましくは近最終形状あるいは最終形状の精密成形加工が精密機具を用いても可能となるように調整される。さらに、本発明に従ったガラスの結晶化安定性と粘度温度分布を組み合わせることにより、ガラスの後加工プレス加工あるいは再プレス加工を問題なく行うことも可能となる。とりわけ、本発明に従ったガラスは1.60~1.64、好ましくは1.61~1.63の屈折率ndと、56~64、好ましくは57~64、最も好ましくは59~64のアッベ数vdを示す。本発明の一実施態様において、本発明ガラスのガラス転移温度Tgは590°C以下、より好ましくは585°C以下、最も好ましくは570°C以下である。本発明に従った所謂低Tgガラスとは、ガラス転移温度の低いガラス、すなわち好ましくはTgが590°C以下のガラスをいう。本発明に従ったガラスは好ましくはショートであり、その粘度は107.6~1013dPasの範囲内である。ここでショートガラスとは、比較的少ない温度変化において一定粘度範囲内で粘度が大きく変化するガラスをいう。好ましくは、ガラス粘度が107.6dPasから1013dPasまで減少する温度変化は殆どの場合において110K以下、好ましくは100K以下である。本発明においてガラスの内的品質とは、ガラスに気泡及び/またはすじ、及び/または他の欠陥が少数しかないこと、あるいはガラスにそれら欠陥が全くないことをいう。以下において、表現Xフリーあるいは成分Xのないとは、ガラスに成分Xが実質的に含まれないこと、すなわちこの成分が存在してもすべて不純物としてのみ含まれるものであって、特定成分としてガラス組成に添加されたものではないことを意味する。ここでXはいずれかの成分を指し、例えばフッ素等を挙げることができる。以下において示されるガラス成分比率の明細は、特に説明がない限り、酸化物をベースとした重量で表されている。本発明に従ったガラスの基本的ガラス系は望ましい特性を得るために好適な基礎となるバリウム含有リン酸系である。本発明に従ったガラスにはP2O5が少なくとも26重量、好ましくは少なくとも27重量、さらに好ましくは少なくとも28重量含まれる。P2O5含量は35重量以下、好ましくは34重量以下、特に好ましくは33重量以下に制限される。前記26重量の下限を下回ってはならない。もし下回れば、ガラスの粘度及びガラス転移温度が高くなり過ぎるからである。また、ガラス系に望ましい屈折率及びアッベ数を付与するためには、最大含量は35重量を上回ってはならない。本発明に従ったガラスには、BaOが少なくとも25重量、好ましくは少なくとも27重量、特に好ましくは少なくとも28重量、最も好ましくは少なくとも29重量含まれる。また、本発明に従ったガラスに含まれるBaOの最大含量は37重量まで、好ましくは35重量まで、特に好ましくは34重量まで、最も好ましくは33重量までである。BaOはCaOと共に、また該当する場合はSrOと共に、1.6より大きい屈折率と56の高アッベ数を同時に得るために決定的に重要な成分となる。また、107.6~1013dPasの粘度範囲内で望ましい粘度温度特性ショートガラスが得られるように調整可能である。同様な理由から、本発明に従ったガラスには酸化カルシウムが少なくとも8重量、特に好ましくは9重量、最も好ましくは10重量含まれる。また、本発明に従ったガラスへの酸化カルシウムの最大含量は、15重量まで、好ましくは14重量まで、特に好ましくは13重量まで、最も好ましくは12重量未満とされる。本発明に従ったガラスには、SrOを6重量、好ましくは5重量の割合で混入させることができる。但し、低Tgを得るためにその最大含量は6重量を超えてはならない。アルカリ土類金属の総量は40重量以上、好ましくは41重量以上である。アルカリ土類金属が含まれることにより、急勾配の粘度曲線と高アッベ数が得られる。本発明に従ったガラスにはZnOが含量で少なくとも3重量、好ましくは少なくとも4重量、特に好ましくは少なくとも5重量含まれる。ZnOとB2O3の双方が存在する場合、低ガラス転移温度をもつ溶融性の良好なガラス低Tgガラスが得られる。ZnO含量は10重量以下、好ましくは9重量以下、特に好ましくは8重量以下とされる。ZnOは、107.6~1013dPasの粘度範囲において望ましい粘度温度特性ショートガラスを得るために重要である。ZnOは蒸発し易いため、その最大含量は10重量以下とされるべきである。本発明に従ったガラスには、B2O3が含量として少なくとも10重量、好ましくは少なくとも11重量、特に好ましくは11.5重量含まれる。B2O3の最大含量は15重量以下、好ましくは14重量以下、より好ましくは13重量以下である。B2O3及びZnOを含ませることにより、溶融性の良好なガラスが得られる。B2O3の含量は15重量を超えてはならない。この含量を超えるとガラスがロングとなり、かかる性質は本発明によるガラスにとって望ましくない。また、添加されたB2O3の一部は溶融過程において蒸発されるため、組成の正確な調整は容易ではない。本発明に従ったガラスにはAl2O3が少なくとも5.5重量含まれる。Al2O3の含量は、10重量、好ましくは9重量、特に好ましくは8重量までに制限される。Al2O3含量はこの10重量の上限を超えてはならない。もし超えることがあれば、Al2O3の網状構造形成特性によって粘度が高くなり過ぎ、その結果低Tgガラスの基準を満たさなくなるからである。また、下限である5.5重量を下回ってもならない。リン酸ガラスの耐薬品性耐酸性が低下するからである。本発明に従ったガラスへ添加されるアルカリ金属酸化物M2Oとしては、Na2O及び/またはK2Oだけが添加される。Li2O等の遙かに容易に蒸発し易いアルカリ金属酸化物は好ましくない。本発明の好ましい実施態様においてはガラスにLi2Oは含まれない。低Tgを保持するため、本発明に従ったガラスへのNa2O及び/またはK2Oの混入は2重量以下であれば可能である。本発明に従ったガラス中に含まれるアルカリ金属酸化物の総量は0~2重量、好ましくは1.5重量以下である。アルカリ金属酸化物の総量は2重量を超えてはならない。もし超えることがあれば、ガラス系の屈折率が低下し過ぎるためである。アルカリ金属酸化物の添加により溶融特性の最適化が可能である。すなわちアルカリ金属酸化物はフラックス剤として機能するからである。また、アルカリ金属酸化物はTgの低下にも寄与する。本発明に従ったガラスにBi2O3を8重量以下、好ましくは7重量以下、特に好ましくは6重量以下、さらに好ましくは5重量以下、4重量以下、あるいは3重量以下の範囲内で含ませることも可能である。Bi2O3には、107.6~1013dPasの粘度範囲内において望ましい粘度温度特性シヨートガラスを保持する働きがある。さらに、Bi2O3の含有によりガラスのTgが低下すると共に密度が増加する。ガラス密度の増加によって高屈折率が与えられる。但し、最大含量である8重量を超えてはならない。Bi2O3の含有によってガラスに着色が起こり、ガラスの透過率が悪くなるためである。また、Bi2O3含量が高過ぎるとアッベ数が望ましくない程度まで低下される。製造工程に起因して、本発明に従ったガラスには二酸化ケイ素が3重量以下、好ましくは2重量以下含まれることがある。SiO2含量が1重量であればガラスにとってより適するが、好ましくはガラスにはSiO2は含まれない。SiO2が含まれるとガラス転移温度が高くなると共にガラス粘度も増大するからである。本発明ガラスには好ましくはTiO2は含まれない。但しTiO2が含まれていても1重量未満であれば問題はない。TiO2によって高屈折率及び高分散性が付与され、またこの成分には光学的位置付けを調節する働きもある。TiO2の好ましい含量は0.5重量以下、より好ましくは0.3重量以下、特に好ましくは0.1重量以下である。しかしながら、この成分によってガラス転移温度とガラス粘度が高くなり、さらに紫外線領域における吸収によって透過率に悪影響が引き起こされる。TiO2含量は1重量を超えてはならない。この成分が不必要に成核剤として働いて失透を助長するためである。以上のことから、本発明に従ったガラスには、好ましくはTiO2は含まれない。本発明ガラスにはWO3が10重量まで含まれていてもよい。WO3が高含量含まれるとガラスのアッベ数に対して悪影響となる。好ましくは、この成分のガラス中の含量は5重量以下、より好ましくは3重量以下、特に好ましくは1重量以下とされる。但し理想的には、ガラスにはWO3は含まれない。さらに、本発明ガラスには、La2O3が2重量、好ましくは1重量以下含まれてもよい。但し、特に好ましくはガラスにLa2O3は含まれない。Nb2O3の含量が高い場合、本発明に従った範囲内のアッベ数を得ることはできない。そのため、Nb2O3含量は1重量まで、好ましくは0.5重量までに制限される。特に好ましくは、この成分はガラスに含まれない。好ましくは、本発明ガラスには着色性であるCuOも含まれない。光学ガラスとしての本発明に従ったガラスには他の着色性成分及び/またはレーザ活性等の光学活性成分は含まれない。さらに、本発明ガラスには、例えばAg等の酸化還元感受性成分は含まれず、及び/または例えばTl、Te、Be、Cd、Th等の酸化物のような有毒あるいは健康を害する成分は含まれない。いかなる場合においても、本発明ガラスには鉛は含まれない。本発明の一実施態様においては、ガラスには好ましくは特許請求の範囲に記載のない成分は含まれない。すなわち、この実施態様においては、ガラスは実質的に所定の成分から成る。ここで用語実質的に~から成るとは、他の成分は不純物としてのみ存在し、組成中に成分として意図的に加えられたものではないことを意味する。本発明に従ったガラスには、一般的な清澄剤を少量含ませてもよい。用いられる清澄剤の総量は好ましくは0.5重量、より好ましくは0.3重量を超えない。下記成分の少なくとも1種を清澄剤として含ませることができる。清澄剤の添加量はガラス組成物に対する清澄剤の重量で示す。Sb2O30~0.5及び/またはAs2O30~0.5及び/またはSnO0~0.5及び/またはSO42-0~0.5フッ素及び含フッ素化合物は清澄剤として働くが、溶融工程中や精密プレス加工中に蒸発し易い。そのため、ガラス組成の正確な調整が妨げられる。かかる理由により、本発明に従ったガラスにはフッ素は含まれない。上述してきた好ましい成分に関する限り、当業者は請求項1項に記載された例から逸脱して各成分について好ましい範囲を選択することが可能である。本発明に従って、リン酸塩は好ましくは錯体リン酸塩としてバッチへ添加される。かかる方法により、リン酸酸化物は好ましくは最大35重量まで添加される。リン酸塩含量が高くなると、遊離のP2O5によって錯体リン酸塩の割合が減少するため溶融特性を制御できなくなり、また蒸発と粉立ちdustingによる影響が大きくなり、その結果として内的品質が損なわれる。さらに、遊離の、すなわち非錯体リン酸塩の量が多くなると、製造プラントにおける安全性要求がより厳しくなり、それによって製造コストも上昇する。本発明における用語錯体リン酸塩とは、リン酸塩がP2O5の形では全く添加されず、MO及びM2O等の成分が酸化物あるいは炭酸塩としてはバッチへ添加されないが、例えばリン酸水素バリウム及び/またはメタリン酸塩、及びリン酸水素アルカリ及び/またはメタリン酸塩の形でリン酸塩として添加されることを意味する。これら成分を用いることにより、ガラスの加工性が著しく改善される。錯体リン酸塩は遊離リン酸塩とは対照的に湿潤状態になるため、バッチの粉立ち傾向は劇的に抑えられる。さらに、ガラス溶融物の蒸発傾向も減じられる。その結果、ガラス溶融物の均質性が大幅に改善され、製造されたガラスの特に品質及び光学データの一様性が向上する。本発明では、本発明に従ったガラスの撮像、投影、遠距離通信、光通信技術、携帯駆動及びレーザ技術分野における利用についても言及されている。さらに、本発明では本発明に従ったガラスから成る光学素子についても言及されている。これらの光学素子としては、特にレンズ、非球面レンズ、プリズム、及び小型部品が挙げられる。本発明において用いられる用語光学素子には、例えばゴブ、精密ゴブ、その他類似製品等のプレフォームも含まれる。